(57)【要約】【課題】粘着剤、粘着剤を用いた粘着シート、粘着シートを用いた多層粘着シート、及び多層粘着シートを用いた電子部品の製造方法を提供する。【解決手段】  粘着剤は、（メタ）アクリル酸エステル系重合体と、ビニル基を２個以上有するエポキシアクリレートオリゴマとを含有する。多層粘着シートは、この粘着剤を用いた粘着シートと、ダイアタッチフィルムとを積層してなる。電子部品集合体は、この多層粘着シートに貼り付けられた状態でダイシングされ、ダイシング後の各電子部品は、裏面にダイアタッチフィルム層を付けた状態でピックアップされ、リードフレーム等にマウントされて、加熱等により硬化接着される。【選択図】なし【特許請求の範囲】
【請求項１】
（メタ）アクリル酸エステル系重合体と、
ビニル基を２個以上有するエポキシアクリレートオリゴマと
を含有する粘着剤。
【請求項２】
（メタ）アクリル酸エステル系重合体１００質量部に対して、ビニル基を２個以上有するエポキシアクリレートオリゴマを２０〜２００質量部含有する
請求項１に記載の粘着剤。
【請求項３】
ビニル基を２個以上有するエポキシアクリレートオリゴマのエポキシ樹脂が、フェノールノボラック型、又は、クレゾールノボラック型である
請求項１又は２に記載の粘着剤。
【請求項４】
請求項１〜３のいずれかに記載の粘着剤を用いた粘着シート。
【請求項５】
請求項４に記載の電子部品固定用粘着シート。
【請求項６】
請求項５に記載の電子部品固定用粘着シートと、
ダイアタッチフィルムと
を積層してなる多層粘着シート。
【請求項７】
請求項６に記載の多層粘着シートを用いた電子部品の製造方法。
【発明の詳細な説明】
【技術分野】
【０００１】
本発明は、粘着剤、粘着剤を用いた粘着シート、粘着シートを用いた多層粘着シート、及び多層粘着シートを用いた電子部品の製造方法に関する。
【背景技術】
【０００２】
ＩＣ等の電子部品の製造方法として、半導体ウエハや絶縁物基板を母材としてチップを製造し、チップをピックアップし、リードフレーム等に接着剤等で固定し、樹脂等で封止して電子部品とする方法が知られている。チップの製造は、シリコーン、ガリウム、ヒ素等の半導体ウエハや絶縁物基板上に回路パターンを形成して電子部品集合体（ワーク）とし、電子部品集合体を粘着シートに貼付け、更にリンクフレームに固定してから個々のチップに切断分離（ダイシング）する方法が広く行われている（非特許文献１等）。
【０００３】
ダイシング用の粘着シートの機能と、チップをリードフレーム等に固定する接着剤の機能とを兼ね備えた多層粘着シート（ダイアタッチフィルム一体型シート）を用いる方法が提案されている。ダイアタッチフィルム一体型シートは、粘着シートとダイアタッチフィルムを一体化した多層粘着シートである。ダイアタッチフィルム一体型シートを電子部品の製造に用いることにより、接着剤の塗布工程を省略できる。
【０００４】
ダイアタッチフィルム一体型シートは、接着剤を用いる方法に比べ、接着剤部分の厚みやはみ出しの制御に優れている。ダイアタッチフィルム一体型シートは、チップサイズパッケージ、スタックパッケージ、及びシステムインパッケージ等の半導体パッケージの製造に多く利用されている（特許文献１〜３及び非特許文献２等）。
【０００５】
電子部品集合体をダイシングする際に用いられる粘着シートの粘着剤として、（メタ）アクリル酸エステルとヒドロキシル基含有重合性単量体の共重合体に、不飽和結合を２個以上有する放射線重合性化合物を使用する方法が知られている（特許文献４等）。
【０００６】
アクリル系粘着剤として、重量平均分子量が２０万以上、Ｔｇ（ガラス転移温度）が−６０℃〜−３０℃の各種官能基を有するアクリル化合物及びウレタンアクリレートオリゴマ等を含有するものが知られている（特許文献５等）。
【０００７】
半導体部品の高集積化に伴い、チップサイズは大きく薄くなっており、ダイシング後のチップのピックアップ作業が困難となるケースが増加していた。特に、粘着シートとダイアタッチフィルムとを積層した多層粘着シートに対しては、ダイシング工程ではチップを確実に固定でき、ピックアップ工程では粘着シートとダイアタッチフィルムとの間で容易に剥がれ、チップを確実に取り外しできるという相反する特性が要求される。
また、粘着剤成分がダイアタッチフィルムにブリードアウトすると、ダイアタッチフィルムの粘着力が悪くなる場合があった。
このような状況にあって、ブリードアウトを抑制し、チップを確実に固定し、かつ、チップを確実に取り外すという３つの要求特性を満たす、適度な粘着力をもった構成の多層フィルムが必要とされていた。
【０００８】
【特許文献１】特開平２−２４８０６４号公報
【特許文献２】特開平８−５３６５５号公報
【特許文献３】特開２００４−１８６４２９号公報
【特許文献４】特許第３４１０２０２号公報
【特許文献５】特開平１１−２９３２０１号公報
【非特許文献１】小澤他、"古河電工時報"、第106号、P31、古河電工株式会社、（2000年7月）
【非特許文献２】リンデック株式会社、"粘着捜査線10"、[平成17年12月21日検索]、インターネット（URL：http：//www.1intec.co.jp/L1ife/L1ite_10.htm1）
【発明の開示】
【発明が解決しようとする課題】
【０００９】
本発明は、粘着剤、粘着剤を用いた粘着シート、粘着シートを用いた多層粘着シート、及び多層粘着シートを用いた電子部品の製造方法を提供する。
【課題を解決するための手段】
【００１０】
本発明は、（メタ）アクリル酸エステル系重合体と、ビニル基を２個以上有するエポキシアクリレートオリゴマとを含有する粘着剤、粘着剤を用いた粘着シート、粘着シートを用いた多層粘着シート、及び多層粘着シートを用いた電子部品の製造方法である。
【発明の効果】
【００１１】
本発明の多層粘着シートは、ダイシング後のピックアップ作業時にチップの剥離が容易であるという効果を奏する。
【００１２】
なお、本明細書において、単量体単位とは、単量体に由来する構造単位を意味する。また、本明細書の「部」及び「％」は、特に記載がない限り質量基準とする。
【発明を実施するための最良の形態】
【００１３】
本発明に係る粘着剤は、（メタ）アクリル酸エステル系重合体と、ビニル基を２個以上有するエポキシアクリレートオリゴマとを含有する。
【００１４】
［（メタ）アクリル酸エステル系重合体］
本実施形態で使用する（メタ）アクリル酸エステル系重合体は、（メタ）アクリル酸エステル系の主単量体と、その他のビニル化合物単量体を共重合したものである。ビニル化合物単量体は、ヒドロキシル基、カルボキシル基、エポキシ基、アミド基、アミノ基、メチロール基、スルホン酸基、スルファミン酸基、及び（亜）リン酸エステル基からなる官能基群の１種以上を有する官能基含有単量体を用いることが好ましい。
【００１５】
（メタ）アクリル酸エステル系の主単量体としては、例えばブチル（メタ）アクリレート、２−ブチル（メタ）アクリレート、ｔ−ブチル（メタ）アクリレート、ペンチル（メタ）アクリレート、オクチル（メタ）アクリレート、２−エチルヘキシル（メタ）アクリレート、ノニル（メタ）アクリレート、デシル（メタ）アクリレート、ラウリル（メタ）アクリレート、メチル（メタ）アクリレート、エチル（メタ）アクリレート、イソプロピル（メタ）アクリレート、トリデシル（メタ）アクリレート、ミリスチル（メタ）アクリレート、セチル（メタ）アクリレート、ステアリル（メタ）アクリレート、シクロヘキシル（メタ）アクリレート、イソホロニル（メタ）アクリレート、ジシクロペンタニル（メタ）アクリレート、ベンジル（メタ）アクリレート、メトキシエチル（メタ）アクリレート、エトキシエチル（メタ）アクリレート、ブトキシメチル（メタ）アクリレート、及びエトキシ−ｎ−プロピル（メタ）アクリレート等が挙げられる。
【００１６】
官能基含有単量体としては、官能基としてヒドロキシル基、カルボキシル基、エポキシ基、アミド基、アミノ基、メチロール基、スルホン酸基、スルファミン酸基、（亜）リン酸エステル基を有するビニル化合物が挙げられる。
【００１７】
ヒドロキシル基を有する単量体としては、例えば２−ヒドロキシエチル（メタ）アクリレート、２−ヒドロキシプロピル（メタ）アクリレート、及び２−ヒドロキシブチル（メタ）アクリレート等が挙げられる。
【００１８】
カルボキシル基を有する単量体としては、例えば（メタ）アクリル酸、クロトン酸、マレイン酸、無水マレイン酸、イタコン酸、フマール酸、アクリルアミドＮ−グリコール酸、及びケイ皮酸等が挙げられる。
【００１９】
エポキシ基を有する単量体としては、例えばアリルグリシジルエーテル、及び（メタ）アクリル酸グリシジルエーテル等が挙げられる。
【００２０】
アミド基を有する単量体としては、例えば（メタ）アクリルアミド等が挙げられる。
【００２１】
アミノ基を有する単量体としては、例えばＮ，Ｎ−ジメチルアミノエチル（メタ）アクリレート等が挙げられる。
【００２２】
メチロール基を有する単量体としては、例えばＮ−メチロールアクリルアミド等が挙げられる。
【００２３】
（メタ）アクリル酸エステル系重合体の製造方法は、乳化重合、溶液重合等の公知の方法が使用できる。
ダイアタッチフィルムとの相互作用により放射線照射後に粘着シートがダイアタッチフィルムと容易に剥離できるように、乳化重合により製造できるアクリルゴムが好ましい。
【００２４】
［ビニル基を２個以上有するエポキシアクリレートオリゴマ］
ビニル基を２個以上有するエポキシアクリレートオリゴマ（以下、単に「エポキシアクリレートオリゴマ」という）とは、２個以上のエポキシ基の部分をアクリル化したビニル基を２個以上有する（メタ）アクリレートオリゴマであれば特に限定されない。
【００２５】
エポキシアクリレートオリゴマの製造方法としては、例えば、エポキシ基と（メタ）アクリル酸とを反応させてエポキシアクリレートオリゴマとする方法が挙げられる。複数のエポキシ基末端を有するエポキシ樹脂に、（メタ）アクリル酸を反応させることで多官能のエポキシアクリレートオリゴマを製造することができる。
エポキシアクリレートオリゴマは、水酸基の水素原子の一部又は全部を、メチル基やエチル基等のアルキル基に置換したエポキシアルキルアクリレートオリゴマとしてもよい。エポキシアルキルアクリレートオリゴマは、ダイシング時の冷却水に流出しにくいため、好適に用いられる。
【００２６】
エポキシ樹脂としては、例えば、ビスフェノールＡ型エポキシ樹脂、ビスフェノールＦ型エポキシ樹脂、ビスフェノールＳ型エポキシ樹脂、フェノールノボラック型エポキシ樹脂、クレゾールノボラック型エポキシ樹脂、グリシジルジアミノジフェニルメタン（例えば、テトラグリシジルアミノジフェニルメタン）等のグリシジルアミノ型エポキシ樹脂又は脂環式エポキシ樹脂等が挙げられる。
【００２７】
ビニル基を２個以上有するエポキシアクリレートオリゴマのビニル基の数が少ないと、放射線照射後の粘着シートがダイアタッチフィルムから容易に剥離せず、チップのピックアップ性が低下することがある。好ましくは、エポキシアクリレートオリゴマのビニル基の数が４個以上であることが好ましい。
【００２８】
ビニル基を２個以上有するエポキシアクリレートオリゴマの数平均分子量が小さいと、粘着シートとダイアタッチフィルムとを貼り合せたときにエポキシアクリレートオリゴマがダイアタッチフィルムにマイグレーションし、ダイアタッチフィルムが付着したチップをリードフレーム上に搭載した際の加温時に接着不良が生じる場合がある。エポキシアクリレートオリゴマの数平均分子量が１００００以上であるフェノールノボラック型エポキシアクリレート、又はクレゾールノボラック型エポキシアクリレートであることが好ましい。
【００２９】
ビニル基を２個以上有するエポキシアクリレートオリゴマの配合量は、（メタ）アクリル酸エステル系重合体１００質量部に対して２０〜２００質量部とすることが好ましい。ビニル基を２個以上有するエポキシアクリレートオリゴマの配合量が少ないと、放射線照射後に粘着シートがダイアタッチフィルムと容易に剥離せず、チップのピックアップ性に問題が発生する場合がある。過剰に配合すると、ダイシング時に糊の掻き上げによりピックアップ不良を引き起こす場合があるとともに、反応残溢による微小な糊残りが生じ、ダイアタッチフィルムが付着したチップをリードフレーム上に搭載した際の加温時に接着不良が生じる場合がある。
【００３０】
粘着剤には、粘着強度を調整するために粘着付与樹脂を添加してもよい。粘着付与樹脂としては、例えばロジン樹脂、ロジンエステル樹脂、テルペン樹脂、テルペンフェノール樹脂、フェノール樹脂、キシレン樹脂、クマロン樹脂、クマロンインデン樹脂、スチレン樹脂、脂肪族系石油樹脂、芳香族系石油樹脂、脂肪族芳香族共重合系石油樹脂、脂環族系炭化水素樹脂、及びこれらの変性品、誘導体、水素添加品等が挙げられる。
【００３１】
重合開始剤の配合量は、例えば、エポキシアクリレートオリゴマ１００質量部に対して０．１〜１５質量部とし、より好ましくは３〜８質量部とする。
【００３２】
［添加剤等］
粘着剤には、例えば、硬化剤、軟化剤、老化防止剤、充填剤、紫外線吸収剤、及び光安定剤等の各種添加剤を添加してもよい。
【００３３】
粘着剤層の厚さは１〜１００μｍが好ましい。この範囲内であれば粘着力が高く、ダイシング時のチップ保持性が高く、リングフレームから剥がれにくい。粘着剤層の厚さを５〜４０μｍとすると、上記物性のバランスが良く、しかもダイシング時に基材シートフィルム由来の切削屑を減らすことができるため、より好ましい。
【００３４】
［粘着シート］
粘着シートは、基材フィルム上に粘着剤を塗布して製造する。基材フィルムの厚さは３０〜３００μｍが好ましく、６０〜２００μｍがより好ましい。
【００３５】
基材フィルムの素材としては、例えばポリ塩化ビニル、ポリエチレンテレフタレート、エチレン−酢酸ビニル共重合体、エチレン−アクリル酸−アクリル酸エステルフィルム、エチレン−エチルアクリレート共重合体、ポリエチレン、ポリプロピレン、エチレン−アクリル酸共重合体、及び、エチレン−（メタ）アクリル酸共重合体やエチレン−（メタ）アクリル酸−（メタ）アクリル酸エステル共重合体等を金属イオンで架橋してなるアイオノマ樹脂が挙げられる。基材フィルムにはこれらの樹脂の混合物、共重合体、及び多層フィルム等を使用できる。
【００３６】
基材フィルムの素材はアイオノマ樹脂を用いることが好ましい。アイオノマ樹脂の中でも、エチレン単位、（メタ）アクリル酸単位、及び（メタ）アクリル酸アルキルエステル単位を有する共重合体をＮａ＋、Ｋ＋、Ｚｎ２＋等の金属イオンで架橋したアイオノマ樹脂を用いると、糸状の切削屑抑制効果が顕著であり、好適に用いられる。
【００３７】
基材フィルムの成型方法としては、例えばカレンダー、Ｔダイ押出し、インフレーション、及びキャスティング等が挙げられる。
【００３８】
基材フィルムには、ダイアタッチフィルム剥離時における帯電を防止するために、基材フィルムのダイアタッチフィルム接触面及び／又は非接触面に帯電防止処理を施してもよい。帯電防止処理には、四級アミン塩単量体等の帯電防止剤を用いることができる。
【００３９】
四級アミン塩単量体としては、例えば、ジメチルアミノエチル（メタ）アクリレート四級塩化物、ジエチルアミノエチル（メタ）アクリレート四級塩化物、メチルエチルアミノエチル（メタ）アクリレート四級塩化物、ｐ−ジメチルアミノスチレン四級塩化物、及びｐ−ジエチルアミノスチレン四級塩化物等が挙げられ、ジメチルアミノエチルメタクリレート四級塩化物が好適に用いられる。
【００４０】
帯電防止剤の使用方法としては、例えば基材フィルムの片面に粘着剤を塗布し、その裏面に滑り剤及び/又は帯電防止剤を塗布してもよく、滑り剤及び/又は帯電防止剤を基材フィルムの樹脂に練り込んでシート化してもよい。
【００４１】
基材フィルムの片面にダイアタッチフィルムを積層し、他方の面は平均表面粗さ（Ra）が０．３〜１．５μｍのエンボス面とすることが可能である。エキスパンド装置の機械テーブル側にエンボス面を設置することにより、ダイシング後のエキスパンド工程で基材フィルムを容易に拡張することができる。
【００４２】
［滑り剤］
ダイシング後のエキスパンド性を更に向上させるために、基材フィルムのダイアタッチフィルム非接触面に滑り剤を施したり、基材フィルムに滑り剤を練り込んだりしてもよい。
【００４３】
滑り剤は、粘着シートとエキスパンド装置の摩擦係数を低下させる物質であればよく、例えばシリコーン樹脂や（変性）シリコーン油等のシリコーン系化合物、フッ素樹脂、六方晶ボロンナイトライド、カーボンブラック、及び二硫化モリブデン等が挙げられる。滑り剤は、これらの摩擦低減剤を複数混合してもよい。電子部品の製造はクリーンルームで行われるため、シリコーン系化合物又はフッ素樹脂を用いることが好ましい。シリコーン系化合物の中でも、特に、シリコーン系グラフト単量体単位を有する共重合体は、帯電防止層との相溶性が良く、帯電防止性とエキスパンド性のバランスが図れるため、好適に用いられる。
【００４４】
粘着シートとダイアタッチフィルムの剥離性を向上させるために、基材フィルムのダイアタッチフィルム接触面の算術平均粗さ（Ra）は、０．５μｍ以上１．５μｍ以下であることが好ましい。
【００４５】
粘着シートとダイアタッチフィルムの剥離性を容易にするために、基材フィルムのダイアタッチフィルム接触面に雛型処理を施してもよい。雛型処理には、例えばアルキド樹脂系、シリコーン樹脂系、フッ素樹脂系、不飽和ポリエステル樹脂系、及びワックス系等の雛型剤を用いることができる。
【００４６】
［粘着シートの製造］
基材フィルム上に粘着剤層を形成して粘着シートとする方法としては、例えばグラビアコーター、コンマコーター、バーコーター、ナイフコーター、又はロールコーター等のコーターで基材フィルム上に粘着剤を直接塗布する方法が挙げられる。凸板印刷、凹版印刷、平板印刷、フレキソ印刷、オフセット印刷、又はスクリーン印刷等で基材フィルム上に粘着剤を印刷してもよい。粘着剤層の厚みは、乾燥後の厚みで１〜１００μｍ程度とすることが好ましく、５〜４０μｍが更に好ましい。
【００４７】
粘着シートは、ダイシング時やバックグラインディング時に用いる電子部品固定用にも使用可能であるが、ダイアタッチフィルムと粘着シートを積層し、ダイシング工程の電子部品固定と、リードフレームヘの固定との両方に使用可能な多層粘着シートとして用いることが好ましい。
【００４８】
［ダイアタッチフィルム］
ダイアタッチフィルムは、粘着剤や接着剤をフィルム状に成形した粘着性のシートである。ダイアタッチフィルムは、ＰＥＴ樹脂等からなる剥離用フィルム等に接着剤や粘着剤を積層した状態で市販されており、接着剤や粘着剤を被着体に転写することができる。
【００４９】
ダイアタッチフィルムの材質は、一般的に使用される粘着剤や接着剤の成分であればよい。粘着剤としては、例えばエポキシ系、ポリアミド系、アクリル系、及びポリイミド系等が挙げられる。接着剤としては、例えばアクリル系、酢酸ビニル系、エチレン・酢酸ビニル共重合体系、エチレン・アクリル酸エステル共重合体系、ポリアミド系、ポリエチレン系、ポリスルホン系、エポキシ系、ポリイミド系、ポリアミド酸系、シリコーン系、フェノール系、ゴム系ポリマー、フッ素ゴム系ポリマー、及びフッ素樹脂等が挙げられる。
【００５０】
ダイアタッチフィルムには、これらの粘着剤や接着剤の成分の混合物、共重合体、及び積層体を用いることができる。ダイアタッチフィルムには、必要に応じて例えば光重合開始剤、帯電防止剤、架橋促進剤等の添加物を混合してもよい。
【００５１】
［多層粘着シート］
多層粘着シートは、粘着シートと、ダイアタッチフィルムとを積層して構成される。例えば、粘着シートの粘着剤層上にダイアタッチフィルムをラミネートして、多層粘着シートとする。この多層粘着シートは、例えば電子部品固定用シートして、電子部品のダイシングなどに利用される。
【００５２】
［多層粘着シートを用いた電子部品の製造方法］
電子部品固定用シート（多層粘着シート）を使用し、ダイアタッチフィルム付きのチップを製造する方法としては、例えば、ダイアタッチフィルムにダイシングテープ（粘着シート）を貼り合わせ、ダイアタッチフィルム側を約５０℃で加温した半導体ウエハに貼り付けて固定した後、ダイシングブレードでダイシングしてチップとするものが挙げられる。
【００５３】
電子部品の製造工程の一例を以下に示す。
（１）シリコーン半導体ウエハを多層粘着シートに貼付けて固定する。
（２）多層粘着シートをリンクフレームに固定する。
（３）ダイシングブレードでシリコーン半導体ウエハをダイシングする。
（４）多層粘着シートの基材フィルム側から紫外線及び／又は放射線を照射する。
（５）多層粘着シートを放射状に拡大してチップ間隔を広げた後、チップをニードル等で突き上げる。
（６）真空コレット又はエアピンセット等でチップを吸着し、粘着シートとダイアタッチフィルムとの間で剥離させ、ダイアタッチフィルムが付着したチップをピックアップする。
（７）ダイアタッチフィルムが付着したチップをリードフレーム上に搭載（マウント）する。
（８）ダイアタッチフィルムを加熱し、チップとリードフレームを加熱接着する。
（９）リードフレームに搭載したチップを樹脂でモールドする。
上記製造工程では、リードフレームの代わりに、回路パターンが形成された回路基板等を用いることができる。
【００５４】
紫外線及び／又は放射線の光源は、例えば、低圧水銀灯、高圧水銀灯、超高圧水銀灯、メタルハライドランプ等の紫外線源や、電子線光源等が挙げられる。
放射線の光源としては、例えばα線、β線、γ線を放出するラジオアイソトープ（Ｃｏ６０等）が挙げられる。
【実施例】
【００５５】
実施例に係る粘着剤、粘着シート、及び多層粘着シートは、下記の処方で製造した。
アクリル酸エステル系重合体Ａ：
エチルアクリレート５４％、ブチルアクリレート１９％、メトキシエチルアクリレート２４％、２−ヒドロキシエチルアクリレート３％の共重合体、懸濁重合、重量平均分子量（Mw）が１，５００，０００、市販品。
アクリル酸エステル系重合体Ｂ：
２−エチルヘキシルアクリレート９５％、２−ヒドロキシエチルアクリレート５％の共重合体、溶液重合、重量平均分子量（Ｍｗ）が４００，０００、市販品。
エポキシアクリレートオリゴマＡ：
クレゾールノボラック型エポキシ樹脂の末端エポキシ基にアクリル酸を反応させてなる末端アクリレートオリゴマ。数平均分子量（Ｍｎ）が１４，０００でアクリレート官能基数１３個のエポキシアクリレートオリゴマ、市販品。ここで、アクリレート官能基数は、ビニル基の数に対応している。すなわち、エポキシアクリレートオリゴマＡは、１３個のビニル基を有するエポキシアクリレートオリゴマに相当する。
エポキシアクリレートオリゴマＢ：
フェノールノボラック型エポキシ樹脂の末端エポキシ基にアクリル酸を反応させてなる末端アクリレートオリゴマ。数平均分子量（Ｍｎ）が１１，０００でアクリレート官能基数６個のエポキシアクリレートオリゴマ、市販品。
エポキシアクリレートオリゴマＣ：
ビスフェノールＡ型エポキシ樹脂の末端エポキシ基にアクリル酸を反応させてなる末端アクリレートオリゴマ。数平均分子量（Ｍｎ）が９８０でアクリレート官能基数２個のエポキシアクリレートオリゴマ、市販品。
エポキシアクリレートオリゴマＤ：
ビスフェノールＡ型エポキシ樹脂の末端エポキシ基にアクリル酸を反応させてなる末端アクリレートオリゴマ。数平均分子量（Ｍｎ）が４８０でアクリレート官能基数１個のエポキシアクリレートオリゴマ、市販品。すなわち、エポキシアクリレートオリゴマＤは、ビニル基を１個だけ有するエポキシアクリレートオリゴマに相当する。
光重合開始剤：
ベンジルジメチルケタール、市販品。
硬化剤：
２，４−トリレンジイソシアネートのトリメチロールプロパンアダクト体、市販品。
【００５６】
粘着剤は、アクリル酸エステル系重合体Ａ１００質量部、エポキシアクリレートオリゴマＡ〜Ｄ（ビニル基を２個以上有するエポキシアクリレートオリゴマなど）１００質量部、光重合開始剤３質量部、及び硬化剤３質量部を配合したものである。
【００５７】
粘着剤をＰＥＴセパレーターフィルム上に塗布し、乾燥後の粘着剤層の厚みが３０μｍとなるように塗工し、１００μｍの基材フィルムに積層し粘着シートを得た。粘着シートの粘着剤層上に３０μｍのダイアタッチフィルムをラミネートして多層粘着シート（電子部品固定用粘着シート）とした。
アイオノマ樹脂：
エチレン−メタアクリル酸−メタアクリル酸アルキルエステル共重合体のＺｎ塩を主体、ＭＦＲ値１．５ｇ／１０分（ＪＩＳＫ７２１０，２１０℃）、融点９６℃、Ｚｎ２＋イオンを含有、三井・デュポンポリケミカル社製、市販品。
ダイアタッチフィルム：
エポキシ系接着剤を主体、厚さ３０μｍ、市販品。
【００５８】
［電子部品集合体］
電子部品の製造には、ダミーの回路パターンを形成した直径６インチ×厚さ０．２ｍｍのシリコンウエハを用いた。粘着シートヘの切り込み量は３０μｍとした。ダイシングは１０ｍｍ×１０ｍｍのチップサイズで行った。
【００５９】
ダイシング装置はＤＩＳＣＯ社製ＤＡＤ３４１を用いた。ダイシングブレードはＤＩＳＣＯ社製ＮＢＣ−ＺＨ２０５Ｏ−２７ＨＥＥＥを用いた。
ダイシングブレード形状：外径５５．５６ｍｍ、刃幅３５μｍ、内径１９．０５ｍｍ
ダイシングブレード回転数：４０，０００ｒｐｍ
ダイシングブレード送り速度：８０ｍｍ／秒
切削水温度：２５℃
切削水量：１．０Ｌ／分
【００６０】
［エキスパンド］
シリコンウエハをダイシングした後、エキスパンド装置（ＨＵＧＬＥ  ＥＬＥＣＴＲＯＮＩＣＳ社製  ＨＳ−１８００）を用いてエキスパンドを行った。
引き落とし量：２０ｍｍ
引き落とし速度：２０ｍｍ／秒
加温条件：４０℃×１分
【００６１】
［粘着特性］
粘着シートの粘着力：
ダイアタッチフィルムにラミネートされた粘着シートを１週間保管後、予め８０℃に加温したシリコンウエハ上に貼り合せ、２ｋｇローラの１往復で圧着し、圧着２時間後に紫外線を３００ｍＪ／ｃｍ２照射した各々のサンプルにつき、１８０°ピール、引張り速度３００ｍｍ／分の条件で粘着力を測定した。
【００６２】
［多層粘着テープの評価方法］
チップ保持性：
シリコンウエハをダイシングした際に、チップが多層粘着シートに保持されている数を評価した。
◎（優）：チップ飛びが５％未満。
○（良）：チップ飛びが５％以上１０％未満。
×（不可）：チップ飛びが１０％以上。
【００６３】
ピックアップ性：
シリコンウエハをダイシング、エキスパンドした後、ダイアタッチフィルムが付着したチップをピックアップできた数を評価した。
◎（優）：９５％以上のチップがピックアップできた。
○（良）：８０％以上９５％未満のチップがピックアップできた。
×（不可）：８０％未満のチップがピックアップできた。
【００６４】
接着性：
シリコンウエハをダイシング、エキスパンド、ピックアップした後のダイアタッチフィルムが付着したチップをガラス基板に貼り付け、１８０℃で１時間加熱硬化させた後のせん断接着力を測定した。
◎（優）：接着力が３０Ｎ／１０ｍｍ２以上。
○（良）：接着力が１０Ｎ／１０ｍｍ２以上３０Ｎ／１０ｍｍ２未満。
×（不可）：接着力が１０Ｎ／１０ｍｍ２未満。
【００６５】
【表１】
2008150500.tif 000002